(57)【特許請求の範囲】
【請求項１】
酸素原子の炭素原子に対する元素組成比が０．０７以上０．１１以下であり、窒素原子の炭素原子に対する元素組成比が０．０１以下であり、ラマン分光法により測定したIDピーク強度のIGピーク強度に対する比が1以上２以下であることを特徴とするグラフェン粉末。
【請求項２】
ラマン分光法により測定したＩ2Dピーク強度のIGピーク強度に対する比が０．１以上０．２以下である請求項１記載のグラフェン粉末。
【請求項３】
赤外分光法により測定したカルボニル基に由来するピーク面積が、炭素−炭素二重結合に由来するピーク面積に対し、０．１以上０．５以下であることを特徴とする請求項１または２記載のグラフェン粉末。
【請求項４】
酸化グラフェンを還元してグラフェン粉末を製造する方法であって、還元剤として亜ジチオン酸塩を使用することを特徴とするグラフェン粉末の製造方法。 
【請求項５】
亜ジチオン酸塩が亜ジチオン酸ナトリウムまたは亜ジチオン酸カリウムである請求項４記載のグラフェン粉末の製造方法。
【請求項６】
酸化グラフェンの酸素原子の炭素原子に対する元素組成比が０．５以下でありかつ、該酸化グラフェンのエックス線回折スペクトルにおいてグラファイト特有のピークが検出されないことを特徴とする、請求項４または５記載のグラフェン粉末の製造方法
【請求項７】
請求項１〜３のいずれかに記載のグラフェン粉末を少なくとも一部に含むことを特徴とする電気化学素子。
【請求項８】
リチウムイオン電池である、請求項７記載の電気化学素子。
【発明の詳細な説明】
【技術分野】
【０００１】
本発明は、高分散性かつ高導電性のグラフェン粉末、及びその製造方法に関する。
【背景技術】
【０００２】
グラフェンは炭素原子からなる二次元結晶で、２００４年に発見されて以来、注目されている。グラフェンは優れた電気、熱、光学と機械特性を有し、電池材料、エネルギー貯蔵素材、電子素子、複合材料など領域に幅広い応用可能性がある。２０１０年にイギリスのマンチェスター大学の２人の教授はグラフェンに関する研究成果でノーベル物理学賞を獲得した。
【０００３】
グラフェンの作製方法は、機械剥離法、化学気相沈殿法、結晶外延成長法と酸化還元法などがある。その中で、前三種の方法は、複雑なプロセスが必要で生産性が低く、大量生産が難しい。一方、酸化還元法は大量生産と化学修飾がし易い特徴があり、注目されている。
【０００４】
現在提案されている酸化還元法では、熱還元法、ヒトラジン類やその他の有機物を還元剤とする手法などで酸化グラフェンを還元してグラフェンを作製する。
【０００５】
熱還元法では、１０５０℃の高温で酸化グラフェンを熱還元してグラフェンを作製する（特許文献１）。ところが、該作製方法は高温反応が必要で、高コストな設備を必要とする。
【０００６】
ヒトラジン水和物を還元剤として水の中に１００℃で２４時間の反応で酸化グラフェンを還元し、グラフェンを作製した例が知られている（非特許文献１）。しかし、ヒトラジン類還元剤は劇物で、工業的に実用化に適さず、また反応時間が長い。したがって、簡単且つ高効率、低毒性の還元方法を探すことが必要である。
【０００７】
一方、尿素などアミノ基を含む有機物を還元剤として酸化グラフェンを還元し、グラフェンを作製した例が知られている（特許文献２）。この反応系は低毒性であるが、尿素は還元性の低い有機物で酸化グラフェンの還元反応は不十分である。
【０００８】
また、得られるグラフェンの特性については、熱還元により得られるグラフェン（非特許文献２）は、結晶性が高いためグラフェンの層方向への積層が起こりやすく、凝集が起こりやすい。また、ヒドラジン還元により得られるグラフェンは窒素により構造が置換されており、導電性の低下の問題が生じる。
【０００９】
上記とは異なり、酸化グラフェンを経ないでグラフェンを製造する手法も提案されている。たとえば黒鉛層間化合物を急速加熱することで層間を剥離しグラフェンを作製する手法がある（非特許文献３）。しかし、この手法により得られるグラフェンは酸化グラフェンを経由する手法では無く、含有する官能基が少なくなり、溶剤や樹脂に対し分散しないため、凝集しやすい。
【００１０】
また、基板上にCVDによりグラフェンを作製する手法も知られているが、得られるグラフェンは粉末ではなく膜状であり、またこの手法によるグラフェンには酸素原子がほとんど含有されていないため、仮に粉末にできても凝集性が非常に高いと考えられる。
【先行技術文献】
【特許文献】
【００１１】
【特許文献１】米国特許第７６５８９０１号明細書
【特許文献２】中国特許第２０１０１０１０８３２６．８号明細書
【非特許文献】
【００１２】
【非特許文献１】Ruoff, et al. Carbon, 2007, 45, 1558
【非特許文献２】Yang D., et al. Carbon, 2009, 47, 145
【非特許文献３】Kalaitzidou K., et al. Composites : Part A, 2009, 38, 1675
【発明の概要】
【発明が解決しようとする課題】
【００１３】
本発明の第１の目的は、高い分散性を持ち、かつ高導電性を持つグラフェン粉末を得ることにある。
【００１４】
本発明の第２の目的は既存技術中の問題を解決するために温和な条件で、迅速・低コストでグラフェンを製造する方法を提供することにある。
【００１５】
本発明の第３の目的は高性能な電気化学素子を得ることにあり、例えば高容量・高出力なリチウム二次電池を得ることにある。
【課題を解決するための手段】
【００１６】
本発明のグラフェン粉末は、酸化物による官能基を微量に含有し、かつ窒素原子が極めて少ない構成を持つ。
【００１７】
また、本発明におけるグラフェン粉末の製造方法は、亜ジチオン硫酸塩を還元剤として酸化グラフェン表面の酸性基を還元することで、高い分散性を持ち、かつ高導電性のグラフェンを得る。
【００１８】
また、本発明で得られるグラフェン粉末は良好な分散性能および導電性能を持ち、高出力・高性能なリチウム二次電池を得るのに有用である。
【００１９】
すなわち、本発明は
（１）酸素原子の炭素原子に対する元素組成比が０．０７以上０．１３以下であり、窒素原子の炭素原子に対する元素組成比が０．０１以下であることを特徴とするグラフェン粉末。
【００２０】
（２）ラマン分光法により測定したIDピーク強度のIGピーク強度に対する比が1以上２以下である（１）のグラフェン粉末。
【００２１】
（３）ラマン分光法により測定したI2Dピーク強度のIGピーク強度に対する比が０．１以上０．２以下である（１）のグラフェン粉末。
【００２２】
（４）赤外分光法により測定したカルボニル基に由来するピーク面積が、炭素−炭素二重結合に由来するピーク面積に対し、０．１以上０．５以下であることを特徴とする（１）のグラフェン粉末。
【００２３】
（５）酸化グラフェンを還元してグラフェン粉末を製造する方法であって、還元剤として亜ジチオン酸塩を使用することを特徴とするグラフェン粉末の製造方法。
【００２４】
（６）亜ジチオン酸塩が亜ジチオン酸ナトリウムまたは亜ジチオン酸カリウムである（５）のグラフェン粉末の製造方法。
【００２５】
（７）酸化グラフェンの酸素原子の炭素原子に対する元素組成比が０．５以下でありかつ、該酸化グラフェンのエックス線回折スペクトルにおいてグラファイト特有のピークが検出されないことを特徴とする、（５）のグラフェン粉末の製造方法。
【００２６】
（８）（１）に記載のグラフェン粉末を少なくとも一部に含むことを特徴とする電気化学素子。
【００２７】
（９）リチウムイオン電池である、（８）の電気化学素子。
からなる。
【発明の効果】
【００２８】
本発明のグラフェン粉末は、高分散性かつ、高導電性を実現でき、例えばリチウムイオン電池用の導電助剤として優れた効果を発揮することができる。本発明のグラフェン粉末製造方法は、穏和な条件で・迅速かつ低コストにグラフェン粉末を製造することが可能である。本発明で得られるグラフェン粉末は良好な分散性能および導電性能を持ち、高出力・高性能なリチウム二次電池を得ることができる。
【発明を実施するための形態】
【００２９】
本発明におけるグラフェン粉末とは単層グラフェンが積層した構造体であり、薄片上の形態を持つものである。厚みは好ましくは１００ｎｍ以下、さらに好ましくは５０ｎｍ以下、特に好ましくは２０ｎｍ以下である。グラフェン粉末の厚みは、グラフェン粉末をSEM又はTEMで観察した際にランダムに１００個選択して計測した厚みの平均により求めることができる。また、本発明におけるグラフェン粉末とは、エックス線回折測定で酸化グラフェンに特有のピークである12.5〜13.0°にピークを持たないものである。
【００３０】
本発明におけるグラフェン粉末は酸素原子の炭素原子に対する元素組成比が０．０７以上０．１３以下であり、窒素原子の炭素原子に対する元素組成比が０．０１以下である。
【００３１】
本発明における元素組成比はエックス線光電子分光法によって測定することができる。超高真空中においた試料表面に軟エックス線を照射し、表面から放出される光電子をアナライザーで検出する。ワイドスキャンで測定し、物質中の束縛電子の結合エネルギー値から物質の元素情報が得られる。さらに、ピーク面積比を用いて元素比を定量することができる。
【００３２】
グラフェン粉末は酸性基の含有量が多いほうが、分散性が良好になる。が、酸性基の含有量が多すぎると導電性が悪くなる。よって、酸素原子含有量がある範囲でないと添加剤などに使用した際に良好な性質が得られない。ここで、酸素原子の炭素原子に対する元素組成比が０．０７未満であると凝集しやすく、０．１３を超えると低導電性になる。そのためグラフェン粉末の酸素原子の炭素原子に対する元素組成比は０．０７以上０．１３以下である必要がある。０．０７以上０．１１以下であることが好ましく、０．０８以上０．１０以下であることがさらに好ましい。
【００３３】
また、窒素原子の炭素原子に対する元素組成比が０．０１を超えると、窒素原子がグラフェン共役構造を置換し、低導電性になると考えられる。そのため窒素原子の含有量は低い必要がある。窒素原子の炭素原子に対する元素組成比は、０．０１以下である必要がある。０．００５以下であることが好ましく、０．００２以下であることがさらに好ましい。
【００３４】
本発明におけるグラフェン粉末の構造欠陥は、少なすぎると層方向の積層が起こりやすくなり凝集しやすい。また、多すぎると低導電性になる。よって、グラフェン粉末の構造欠陥は好ましい範囲を有する。グラフェン粉末の構造欠陥はラマン分光法により測定することができる。
【００３５】
本発明におけるラマン測定のピーク強度比はすべて、励起レーザーにアルゴンイオンレーザーを用い、励起波長５１４．５ｎｍで測定したときのものである。ラマン分光法においてグラフェン粉末は、１５８０cm-1付近と１３３５cm-1付近にピークをもち、１５８０cm-1付近のピーク強度をIG、１３３５cm-1付近のピークを強度をIDとする。
【００３６】
完全なグラファイト結晶では本来IDのピークは現れないが、グラファイト構造の対称性が失われるにつれ、IDピークが強度を増す。そのため、グラフェン粉末の構造欠陥が大きくなるにつれIG/IDのピーク強度比は低くなる。高導電性で良好な分散を持つためにはグラフェン粉末の構造欠陥が好ましい範囲に収まっていることが望ましく、ID/IGのピーク強度比は1以上２以下であることが好ましい。１．３以上１．８以下であることがさらに好ましく、１．４５以上１．７以下であることが最も好ましい。
【００３７】
また、ラマン分光法においてグラフェン粉末は、２６７８cm-1付近にもピークを持つ。これをI2Dピークと呼ぶ。このピーク強度もグラフェン粉末の構造欠陥を反映しており、I2Dピーク強度が強いほどグラフェン粉末の構造欠陥が少ない。グラフェン粉末の構造欠陥が好ましい範囲に収まっていることが望ましく、IG/I2Dのピーク強度比は０．１以上１以下であることが好ましい。０．１以上０．３以下であることがさらに好ましく、０．１２以上０．２以下であることが最も好ましい。
【００３８】
本発明におけるグラフェン粉末にはカルボニル基が適度に含有されていることが好ましい。赤外分光法により測定したカルボニル基に由来するピークである、１７５０cm-1付近のピーク面積が、炭素−炭素二重結合に由来するピークである、１５６０cm-1付近のピーク面積に対し、０．１以上０．５以下であることが好ましい。０．１以下であるとカルボニル基が少なく、分散性能が悪くなる場合がある。０．５以上であると、カルボニル基にが多くグラフェン構造の欠陥が多くなり、導電性が悪くなる場合がある。
【００３９】
本発明では層数に制限は無く、黒鉛（グラファイト）を酸化したものを総じて酸化グラファイトという。ここで後述のとおり、酸化グラファイトを還元してグラフェン粉末とするので、酸化グラファイトは酸化グラフェンという場合もある。黒鉛は酸化されると、グラファイト層間距離が黒鉛より長くなり、エックス線回折測定で9°〜13.0°にピークをもつ。
【００４０】
グラフェン粉末を作製する原料の酸化グラフェンは公知の方法で作製することができる。また市販の酸化グラフェンを購入してもよい。本発明に用いた酸化グラフェン作製方法を以下に例示する。酸化グラフェンの原料となる黒鉛は、人造黒鉛・天然黒鉛のどちらでも良いが、天然黒鉛が好ましく用いられる。原料黒鉛のメッシュ数は２００００以下が好ましく、５０００以下がさらに好ましい。
【００４１】
酸化グラフェンの作製法は改良ハマーズ法が好ましい。その例を下記する。黒鉛(例えば天然黒鉛の粉など)を原料にして、濃硫酸、硝酸ナトリウムと過マンガン酸カリウムを入れて、25〜50℃下、0.2〜5時間の攪拌反応する。その後脱イオン水を加えて希釈し、懸濁液を得て、これを引き続き80〜100℃で5〜50分間反応する。最後に過酸化水素と脱イオン水を加え1〜30分間反応して、酸化黒鉛分散液（すなわち酸化グラファイト分散液であり、酸化グラフェン分散液である。）を得る。酸化黒鉛分散液を濾過、洗浄し、酸化黒鉛ゲル（すなわち酸化グラファイトゲルであり、酸化グラフェンゲルである。）を得る。
【００４２】
各反応物の比の例としては、黒鉛、濃硫酸、硝酸ナトリウム、過マンガン酸カリウムと過酸化水素の比が10g：150〜300ml：2〜8g：10〜40g：40〜80gである。濃硫酸、硝酸ナトリウムと過マンガン酸カリウムを加える時は氷浴を利用して温度を制御する。過酸化水素と脱イオン水を加える時、脱イオン水の質量は過酸化水素質量の10〜20倍である。本発明の濃硫酸は質量含有量が70%以上である。97%以上の濃硫酸を利用することが好ましい。
【００４３】
酸化グラフェンは高い分散性を持つがそれ自体は絶縁性で導電助剤等に用いることはできない。酸化グラフェンの酸化度が高すぎると、還元して得られるグラフェン粉末の導電性が悪くなる場合がある。そのため酸化グラフェンの酸素原子に対する炭素原子の割合は0.5以下であることが好ましい。また、内部までグラファイトが酸化されていないと還元したときに薄片状のグラフェン粉末が得られにくい。そこで、酸化グラフェンはエックス線回折測定をしたときにグラファイト特有のピークが検出されないことが望ましい。
【００４４】
酸化グラフェンの酸化度は、黒鉛の酸化反応に用いる酸化剤の量を変化させることで調整することができる。具体的には、酸化反応の際に用いる、黒鉛に対する硝酸ナトリウム及び過マンガン酸カリウムの量が多いほど高い酸化度になり、少ないほど低い酸化度になる。黒鉛に対する硝酸ナトリウムの重量比は特に限定されるものではないが、0.2以上0.8以下であることが好ましく、0.25以上0.5以下であることがさらに好ましく、0.275以上0.425以下であることが特に好ましい。黒鉛に対する過マンガン酸カリウムの比は特に限定されるものではないが、1以上4以下であることが好ましく、1.4以上であることがさらに好ましく、1.65以上であることが特に好ましい。また、3以下であることがさらに好ましく、2.55以下であることが特に好ましい。
【００４５】
本発明のグラフェン粉末は、還元剤として、例えば、亜ジチオン酸塩を酸化グラフェン分散液に入れて反応することで、作製することができる。亜ジチオン酸塩としては特に限定されないが、亜ジチオン酸ナトリウム、亜ジチオン酸カリウム中の1種又は両方を用いることが望ましく、特に亜ジチオン酸ナトリウムが好ましい。
【００４６】
本発明の酸化グラフェンの分散液は直接市販の酸化グラフェン分散液を利用することができる。又は上述調製方法で作った酸化黒鉛ゲル（酸化グラフェンゲル）を分散溶剤で希釈して、超音波処理をした後、酸化グラフェン分散液を得る。
【００４７】
本発明中、酸化グラフェン分散液の調製に使用する分散溶剤は水、あるいは水と有機溶剤の混合溶剤が好ましく、水が特に好ましい。有機溶剤としてはN、N -ジメチルホルムアミド、N、N -ジメチルアセトアミド、ジメチルスルホキシド、或はN -メチルピロリドンなどが例示される。このうちの1種あるいは複数を用いてよい。上述酸化グラフェン分散液の濃度は0.1〜100mg/mlが好ましい。より好ましいのは1〜100 mg/mlで，更に好ましいのは1〜50mg/mlである。
【００４８】
本手法における反応温度および反応時間は特に限定されるものではないが、効率とコストを考慮すると、反応温度は20〜50℃であることがより好ましい。また、反応時間については十分に反応が進むために、5分以上であることが好ましく、コストの観点からは2時間以内であることが好ましく、更に好ましくは30分以内である。
【００４９】
反応時の亜ジチオン酸塩と酸化グラフェンの質量比は限定されるものではないが、効率とコストを考慮すると、亜ジチオン酸塩と酸化グラフェンの質量比は0.1〜10：1であることが好ましく、より好ましくは0.5〜5：1で、更に好ましくは1〜3：1である。
【００５０】
本発明のグラフェン粉末は、酸素含有官能基を微量に含有し、かつ窒素原子が極めて少ない構成を持ち、高導電性で良好な分散性能を持つ。本発明のグラフェン粉末は電池材料、エネルギー貯蔵素材、電子部品、導電性コンポジット、熱伝導性コンポジットなどの領域に広く応用できる。
【００５１】
本発明のグラフェン製造方法は、亜ジチオン酸塩を還元剤として、温和な条件で酸化グラフェンを迅速に還元する。この方法は従来の高温熱還元とヒドラジンなど還元剤を使用した際、高コストな設備、高温・長反応時間、毒性などの課題を解決することができる。
【００５２】
本発明におけるグラフェン粉末は特に電気化学素子に好適に用いられる。電気化学素子としては例えばリチウムイオン電池、特に導電助剤として好適に用いられる。
【００５３】
リチウムイオン電池用電極は、導電助剤、正極活物質又は負極活物質、バインダーポリマーからなる。
【００５４】
導電助剤は本発明のグラフェン粉末のみでもよいし他に添加しても良い。他に添加する導電助剤としては、特に限定されないが、例えば、ファーネスブラック、ケッチェンブラック、アセチレンブラック等のカーボンブラック類、天然黒鉛（鱗片状黒鉛等）、人造黒鉛等のグラファイト類、炭素繊維及び金属繊維等の導電性繊維類、銅、ニッケル、アルミニウム及び銀等の金属粉末類などが挙げられる。
【００５５】
正極活物質としては、特に限定はされないが、コバルト酸リチウム(ＬｉＣｏＯ２)、ニッケル酸リチウム(ＬｉＮｉＯ２)、スピネル型マンガン酸リチウム(ＬｉＭｎ２Ｏ４)などのリチウム金属酸化物系、Ｖ２Ｏ５等の金属酸化物やＴｉＳ２、ＭｏＳ２、ＮｂＳｅ２などの金属化合物系、リン酸鉄リチウム、リン酸マンガンリチウムなどのオリビン系などが上げられる。
【００５６】
負極活物質としては、特に限定されないが、天然黒鉛、人造黒鉛、ハードカーボンなどの炭素系材料、ＳｉＯやＳｉＣ、ＳｉＯＣ等を基本構成元素とするケイ素化合物、リチウムイオンとコンバージョン反応しうる酸化マンガン（ＭｎＯ）や酸化コバルト（ＣｏＯ）などの金属酸化物などがあげられる。
【００５７】
パインダーポリマーとしては、ポリフッ化ビニリデン（ＰＶＤＦ）、ポリテトラフルオロエチレン（ＰＴＦＥ）などのフッ素系重合体、スチレンブタジエンゴム（ＳＢＲ）、天然ゴムなどのゴムから選択することができる。
【００５８】
これらの上記活物質、バインダーポリマー、導電助剤を適量の溶剤と混合し、集電体に塗布・乾燥することでリチウムイオン電池用電極を作成することができる。本発明のグラフェン粉末は、優れた分散性を持ち電極内に良好に分散することで電極内の電子伝導性を向上させることが可能である。
【実施例】
【００５９】
（測定例１）
エックス線回折スペクトルはRigaku社のD/max-2200/PC型のエックス線回折計（XRD）を使用して、測定する。
【００６０】
（測定例２）
各サンプルのＸＰＳスペクトルはQuantera SXM （PHI 社製）を使用して、測定する。励起X 線は、monochromatic Al Kα1,2線（1486.6 eV）であり、X 線径は200μm、光電子脱出角度は45°である。
【００６１】
（測定例３）
ラマン測定はRamanor T-64000(Jobin Yvon/愛宕物産)を用いて測定した。ビーム径は１００μｍ、光源はアルゴンイオンレーザー（波長：514.5nm）を用いた。
【００６２】
（測定例４）
赤外吸収測定はFTS−60A／896（Bio-Rad Diglab 製 FT-IR）を用いてATR法により測定した。ATR法では、屈折率の高い結晶を試料表面に圧着し、全反射条件で測定した。測定は窒素ガスパージをして行い、プリズムにはGeプリズムを用いた。入射角は４５°測定領域は４０００〜６８０cm-1で測定した。グラフェンの屈折率は２と仮定している。
【００６３】
（測定例５）
サンプルの導電率は直径約20ｍｍのディスク状試験片に成型し、三菱化学株式会社のMCP-HT450高抵抗率計とMCP-T610低抵抗率計を使用して、測定する。
【００６４】
（測定例６）
粘度降伏値の測定法は以下のとおりである。ペーストの降伏値は、粘度計（レオテック社、型番RC20）を用いて測定した。プローブにはコーンプレート（C25-2）を用い、温度25℃の条件でせん断速度0〜500毎秒で30段階について、段階的にせん断速度を上げて各粘度を測定した。せん断速度とせん断応力についてカッソンプロットして、切片から降伏値を計算した。
【００６５】
（測定例７）
放電容量は以下のように測定した。下記実施例で作製したグラフェン粉末を２重量部、電極活物質としてリン酸鉄リチウムを８０重量部、導電助剤としてアセチレンブラックを８重量部、バインダーとしてポリフッ化ビニリデン１０重量部、を加えたものをプラネタリーミキサーで混合して電極ペーストを得た。電極ペーストをアルミニウム箔（厚さ18μｍ）にドクターブレード（３００μｍ）を用いて塗布し、200℃１５分間乾燥して電極板を得た。
【００６６】
作製した電極板を直径１５．９mmに切り出して正極とし、直径16.1mm厚さ０．２mmに切り出したリチウム箔を負極とし、直径17mmに切り出したセルガード＃2400（セルガード社製）セパレータとして、ＬｉＰＦ６を１Ｍ含有するエチレンカーボネート：ジエチルカーボネート＝７：３の溶媒を電解液として、2042型コイン電池を作製し、電気化学評価を行った。レート１Ｃ、上限電圧４．０Ｖ、下限電圧２．５Ｖで充放電測定を３回行い、３回目の放電時の容量を放電容量とした。
【００６７】
（合成例１）
酸化グラフェンの作製方法：１５００メッシュの天然黒鉛粉末（上海一帆石墨有限会社）を原料として、氷浴中の10ｇの天然黒鉛粉末に、220ｍｌの98％濃硫酸、5ｇの硝酸ナトリウム、30ｇの過マンガン酸カリウムを入れ、1時間機械攪拌し、混合液の温度は20℃以下で保持した。上述混合液を氷浴から取り出し、35℃水浴中で４時間攪拌反応し、その後イオン交換水500ｍｌを入れて得られた懸濁液を90℃で更に15分反応を行った。最後に600ｍｌのイオン交換水と50ｍｌの過酸化水素を入れ、5分間の反応を行い、酸化グラフェン分散液を得た。熱いうちにこれを濾過し、希塩酸溶液で金属イオンを洗浄し、イオン交換水で酸を洗浄し、pHが７になるまで洗浄を繰り返し、酸化グラフェンゲルを作製した。作製した酸化グラフェンゲルの酸素原子の炭素原子に対する元素組成比は0.53であった。
【００６８】
（合成例２）
硝酸ナトリウムと過マンガン酸カリウムの量の黒鉛に対する比を合成例１の55%とした以外は、合成例1と同様に、酸化グラフェンゲルを作製した。作製した酸化グラフェンゲルの酸素原子の炭素原子に対する元素組成比は0.44であった。
【００６９】
（合成例３）
硝酸ナトリウムと過マンガン酸カリウムの量の黒鉛に対する比を合成例１の70%とした以外は、合成例1と同様に、酸化グラフェンゲルを作製した。作製した酸化グラフェンゲルの酸素原子の炭素原子に対する元素組成比は0.45であった。
【００７０】
（合成例４）
硝酸ナトリウムと過マンガン酸カリウムの量の黒鉛に対する比を合成例１の85%とした以外は、合成例1と同様に、酸化グラフェンゲルを作製した。作製した酸化グラフェンゲルの酸素原子の炭素原子に対する元素組成比は0.47であった。
【００７１】
実施例１
（１）酸化グラフェン分散液の作製方法：合成例１で作製した酸化グラフェンゲルを脱イオン水で、濃度10ｍｇ／ｍｌに希釈し、超音波処理をした後、均一分散な黄土色の酸化グラフェン分散液を得た。
【００７２】
（２）グラフェン粉末の作製方法： 100ｍｌの酸化グラフェンの分散液の中に、還元剤として3ｇの亜ジチオン酸ナトリウムを入れ、メカニカルスターラーで、還元反応時間を5分間、還元反応温度を室温23℃で反応させ、濾過、水洗、乾燥した後グラフェン粉末を得た。
【００７３】
(３)グラフェンの物性および性能
作製したグラフェン粉末の酸素原子の炭素原子に対する元素組成比は0.10であり、窒素原子の炭素原子に対する元素組成比は検出されず0.001以下であった。また、作製したグラフェン粉末を（測定例２）に従いラマン分光測定したところID/IGの値は1.50であり、I2D/IGの値は0.14であった。作製したグラフェン粉末を（測定例３）に従い赤外分光測定したところ、C＝C結合由来ピークに対するC＝O結合由来ピークの面積比は0.18であった。還元前の酸化グラフェンの導電率は6.7×10-6S/mであり、還元後のグラフェン粉末の導電率は4.4×102S/mである。結果は表１にまとめる。
【００７４】
グラフェン粉末を含有するリチウムイオン電池用電極ペーストを測定例５に従い作製し降伏値を測定したところ、4.5Paであった。該ペーストを用いて電極板を測定例６に従い作製し、放電容量を測定したところ、154mAh/gであった。結果は表２にまとめる。
【００７５】
実施例２
（１）酸化グラフェン分散液の作製方法：合成例１で作製した酸化グラフェンゲルを体積比１：１の脱イオン水／Ｎ，Ｎ−ジメチルホルマアミドで、１０ｍｇ／ｍｌ濃度に希釈し、超音波処理をして、均一分散な黄土色の酸化グラフェン分散液を得た。
【００７６】
（２）グラフェン粉末の作製方法：１００ｍｌの酸化グラフェン分散液の中に、還元剤として１ｇの亜ジチオン酸カリウムを入れ、メカニカルスターラーで、還元反応時間を１分間、還元反応温度を30℃で反応させ、濾過、水洗、乾燥した後グラフェン粉末を得た。
【００７７】
(３)グラフェンの物性および性能：作製したグラフェン粉末をXPS測定により測定した結果、酸素原子の炭素原子に対する元素組成比は0.11であった。窒素原子の炭素原子に対する元素組成比は検出されず0.001以下であった。作製したグラフェン粉末をラマン分光測定したところID/IGの値は1.32であり、I2D/IGの値は0.13であった。作製したグラフェン粉末を赤外吸収測定したところ、C＝C結合由来ピークに対するC＝O結合由来ピークの面積比は0.42であった。還元前の酸化グラフェンの導電率は6.7×10-6S/mであり、還元後のグラフェン粉末の導電率は1.7×102S/mである。結果は表１にまとめる。
【００７８】
グラフェン粉末を含有するリチウムイオン電池用電極ペーストを測定例５に従い作製し降伏値を測定したところ、8.4Paであった。該ペーストを用いて電極板を測定例６に従い作製し、放電容量を測定したところ、145mAh/gであった。結果は表２にまとめる。 
【００７９】
実施例３
実施例１の酸化グラフェン分散液100ｍｌの中に、還元剤として2ｇの亜ジチオン酸ナトリウムを入れ、メカニカルスターラーで、還元反応時間を1時間、還元反応温度を50℃で反応させ、濾過、水洗、乾燥した後グラフェン粉末を得た。  
【００８０】
作製したグラフェン粉末をXPS測定により測定した結果、酸素原子の炭素原子に対する元素組成比は0.10であった。窒素原子の炭素原子に対する元素組成比は検出されず0.001以下であった。作製したグラフェン粉末をラマン分光測定したところID/IGの値は1.67であり、I2D/IGの値は0.17であった。作製したグラフェン粉末を赤外吸収測定したところ、C＝C結合由来ピークに対するC＝O結合由来ピークの面積比は0.23であった。
【００８１】
還元前の酸化グラフェンの導電率は6.7×10-6S/mであり、還元後のグラフェン粉末の導電率は6.2×102S/mである。結果は表１にまとめる。
【００８２】
グラフェン粉末を含有するリチウムイオン電池用電極ペーストを測定例５に従い作製し降伏応力を測定したところ、10.3Paであった。該ペーストを用いて電極板を測定例６に従い作製し、放電容量を測定したところ、139mAh/gであった 。結果は表２にまとめる。
【００８３】
実施例４
還元反応時間を1時間とした以外は実施例１の操作をし、グラフェン粉末を得た。実施例１と同様に酸素原子の炭素原子に対する元素組成比、窒素原子の炭素原子に対する元素組成比、ラマン分光測定、赤外吸収測定、還元前と還元後の導電率測定を行った。結果は表１に示す。実施例１と同様に降伏応力測定、放電容量測定を行った。結果は表２に示す。
【００８４】
実施例５
還元反応温度を90℃とした以外は実施例１の操作をし、グラフェン粉末を得た。実施例１と同様に酸素原子の炭素原子に対する元素組成比、窒素原子の炭素原子に対する元素組成比、ラマン分光測定、赤外吸収測定、還元前と還元後の導電率測定を行った。結果は表１に示す。実施例１と同様に降伏応力測定、放電容量測定を行った。結果は表２に示す。
【００８５】
実施例６
還元剤を亜ジチオン酸カリウムとした以外は実施例１の操作をし、グラフェン粉末を得た。実施例１と同様に酸素原子の炭素原子に対する元素組成比、窒素原子の炭素原子に対する元素組成比、ラマン分光測定、赤外吸収測定、還元前と還元後の導電率測定を行った。結果は表１に示す。実施例１と同様に降伏応力測定、放電容量測定を行った。結果は表２に示す。
【００８６】
実施例７
還元剤を亜ジチオン酸カリウムとし、還元反応時間を1時間とした以外は実施例４の操作をし、グラフェン粉末を得た。実施例１と同様に酸素原子の炭素原子に対する元素組成比、窒素原子の炭素原子に対する元素組成比、ラマン分光測定、赤外吸収測定、還元前と還元後の導電率測定を行った。結果は表１に示す。実施例１と同様に降伏応力測定、放電容量測定を行った。結果は表２に示す。
【００８７】
実施例８
酸化グラフェンに合成例２で作製したものを用いた以外は実施例１の操作をし、グラフェン粉末を得た。実施例１と同様に酸素原子の炭素原子に対する元素組成比、窒素原子の炭素原子に対する元素組成比、ラマン分光測定、赤外吸収測定、還元前と還元後の導電率測定を行った。結果は表１に示す。実施例１と同様に降伏応力測定、放電容量測定を行った。結果は表２に示す。
【００８８】
実施例９
酸化グラフェンに合成例４で作製したものを用いた以外は実施例１の操作をし、グラフェン粉末を得た。実施例１と同様に酸素原子の炭素原子に対する元素組成比、窒素原子の炭素原子に対する元素組成比、ラマン分光測定、赤外吸収測定、還元前と還元後の導電率測定を行った。結果は表１に示す。実施例１と同様に降伏応力測定、放電容量測定を行った。結果は表２に示す。
【００８９】
実施例１０
酸化グラフェンに合成例３で作製したものを用いた以外は実施例１の操作をし、グラフェン粉末を得た。実施例１と同様に酸素原子の炭素原子に対する元素組成比、窒素原子の炭素原子に対する元素組成比、ラマン分光測定、赤外吸収測定、還元前と還元後の導電率測定を行った。結果は表１に示す。実施例１と同様に降伏応力測定、放電容量測定を行った。結果は表２に示す。
【００９０】
比較例１
還元剤として亜ジチオン酸ナトリウムの代わりに重炭酸ナトリウムを用いた以外は実施例１の操作をした。生成した物質の導電率は酸化グラフェンの導電率とほぼ同じであり、酸化黒鉛は還元されていなかった。
【００９１】
比較例2
実施例１の酸化グラフェン分散液100ｍｌの中に、還元剤として3ｇの亜硫酸水素ナトリウムを入れ、メカニカルスターラーで、還元反応時間を2時間、還元反応温度を90℃で反応させ、濾過、水洗、乾燥した後グラフェン粉末を得た。
【００９２】
実施例１と同様に酸素原子の炭素原子に対する元素組成比、窒素原子の炭素原子に対する元素組成比、ラマン分光測定、赤外吸収測定、を行った。還元前の酸化グラフェンの導電率は6.7×10-6S/mであり、還元後のグラフェン粉末の導電率は8.1×101S/mである。結果は表１に示す。実施例１と同様に降伏応力測定、放電容量測定を行った。結果は表２に示す。
【００９３】
比較例3
実施例１の酸化グラフェン分散液100ｍｌの中に、還元剤として４ｇの尿素を入れ、メカニカルスターラーで、還元反応時間を3日間、還元反応温度を100℃で反応させ、濾過、水洗、乾燥した後グラフェン粉末を得た。
【００９４】
実施例１と同様に酸素原子の炭素原子に対する元素組成比、窒素原子の炭素原子に対する元素組成比、ラマン分光測定、赤外吸収測定、を行った。還元前の酸化グラフェンの導電率は6.7×10-6S/mであり、還元後のグラフェン粉末の導電率は6.2×10-2S/mである。結果は表１に示す。実施例１と同様に降伏応力測定、放電容量測定を行った。結果は表２に示す。
【００９５】
比較例4
実施例１の酸化グラフェン分散液100ｍｌの中に、還元剤として2ｇのヒドラジン水和物を入れ、メカニカルスターラーで、還元反応時間を24時間、還元反応温度を100℃で反応させ、濾過、水洗、乾燥した後グラフェン粉末を得た。
【００９６】
実施例１と同様に酸素原子の炭素原子に対する元素組成比、窒素原子の炭素原子に対する元素組成比、ラマン分光測定、赤外吸収測定、を行った。還元前の酸化グラフェンの導電率は6.7×10-6S/mであり、還元後のグラフェン粉末の導電率は3.1×102S/mである。結果は表１に示す。実施例１と同様に降伏応力測定、放電容量測定を行った。結果は表２に示す。
【００９７】
比較例５
合成例１で作製した酸化グラフェンを、アルゴン雰囲気中で1000℃まで加熱することにより還元し、グラフェン粉末を得た。実施例１と同様に酸素原子の炭素原子に対する元素組成比、窒素原子の炭素原子に対する元素組成比、ラマン分光測定、赤外吸収測定、還元前と還元後の導電率測定を行った。結果は表１に示す。実施例１と同様に降伏応力測定、放電容量測定を行った。結果は表２に示す。
【００９８】
比較例６
グラファイトナノプレートレット（型番M-5,XGサイエンス社）を実施例１と同様に酸素原子の炭素原子に対する元素組成比、窒素原子の炭素原子に対する元素組成比、ラマン分光測定、赤外吸収測定、還元前と還元後の導電率測定を行った。結果は表１に示す。実施例１と同様に降伏応力測定、放電容量測定を行った。結果は表２に示す。
【００９９】
以上のように酸素原子の炭素原子に対する比が0.07以上0.13以下であり、窒素原子が炭素原子に対し0.01以下であるグラフェン粉末は、導電率が高く分散性が良好で降伏値が低いため、導電助剤として性能がよく、高い放電容量が得られた。
【０１００】
またグラフェン構造欠陥については、ラマン測定によりID/IGが1以上２以下に収まっているグラフェン粉末のほうが良好な結果が得られている。
【０１０１】
このようなグラフェン粉末は、酸化グラフェンを特に亜ジチオン酸ナトリウムを用いて還元して作製したときに得られやすく、従来のヒドラジン還元や熱還元によっては得られにくいということも実施例・比較例からわかる。
【０１０２】
【表１】
0005874736.tif 000002
【０１０３】
【表２】
0005874736.tif 000003